(57)【特許請求の範囲】
【請求項１】
リチウム遷移金属複合酸化物を主成分とする正極活物質層を備えたリチウム二次電池において、
上記リチウム遷移金属複合酸化物が、ＬｉｘＮｉｙＭｎ１−ｙ−ｚＭｚＯ２（ただし、ｘは０．９≦ｘ≦１．２、ｙは０．４０≦ｙ≦０．６０、ｚは０．０１≦ｚ≦０．１８であり、ＭはＦｅ，Ｃｏ，Ｃｒ，Ａｌ原子のいずれかから選択される。）で表されるリチウム−ニッケル−マンガン−Ｍ複合酸化物と、Ｆｄ３ｍスピネル構造を有し、ＬｉｐＭｎ２Ｏ４（ただし、ｐは１≦ｐ≦１．３である。）で表されるリチウム−マンガンスピネル複合酸化物との混合物からなることを特徴とするリチウム二次電池。
【請求項２】
上記混合物中の上記リチウム−ニッケル−マンガン−Ｍ複合酸化物の含有量が３０〜７０重量％であることを特徴とする請求項１記載のリチウム二次電池。
【請求項３】
上記混合物の粉体プレス密度が２．７ｇ／ｃｍ３以上であることを特徴とする請求項１または２記載のリチウム二次電池。
【請求項４】
上記リチウム−ニッケル−マンガン−Ｍ複合酸化物がＲ−３ｍ菱面体構造であることを特徴とする請求項１，２または３に記載のリチウム二次電池。
【発明の詳細な説明】
【０００１】
【発明の属する技術分野】
本発明は、改良された正極活物質層を備えたリチウム二次電池に関する。
【０００２】
【従来の技術】
近年、機器のポータブル化、コードレス化が進むにつれ、小型、軽量でかつ高エネルギー密度を有する非水電解液二次電池に対する期待が高まっている。非水電解液二次電池用の活物質には、ＬｉＣｏＯ２、ＬｉＮｉＯ２、ＬｉＭｎ２Ｏ４、ＬｉＭｎＯ２などのリチウムと遷移金属の複合酸化物が知られている。
【０００３】
その中で特に最近では、安全性が高くかつ安価な材料として、リチウムとマンガンの複合酸化物の研究が盛んに行なわれており、これらを正極活物質に用いて、リチウムを吸蔵、放出することができる炭素材料等の負極活物質とを組み合わせることによる、高電圧、高エネルギー密度の非水電解液二次電池の開発が進められている。
【０００４】
一般に、非水電解液二次電池に用いられる正極活物質は、主活物質であるリチウムにコバルト、ニッケル、マンガンをはじめとする遷移金属を固溶させた複合酸化物からなる。その用いられる遷移金属の種類によって、電気容量、可逆性、作動電圧、安全性などの電極特性が異なる。例えば、ＬｉＣｏＯ２、ＬｉＮｉ０．８Ｃｏ０．２Ｏ２のようにコバルトやニッケルを固溶させたＲ−３ｍ菱面体岩塩層状複合酸化物を正極活物質に用いた非水電解液二次電池は、それぞれ１４０〜１６０ｍＡｈ／ｇおよび１８０〜２００ｍＡｈ／ｇと比較的高い容量密度を達成できるとともに、２．５〜４．３Ｖといった高い電圧域では良好な可逆性を示す。
【０００５】
【発明が解決しようとする課題】
しかしながら、電池を加温した際に、充電時の正極活物質と電解液溶媒との反応により電池が発熱し易い問題や、原料となるコバルトやニッケルが高価であるので活物質のコストが高くなる問題がある。
【０００６】
一方、比較的安価なマンガンを原料とするＬｉＭｎ２Ｏ４からなるスピネル型複合酸化物を活物質に用いた非水電解液二次電池は、充電時の正極活物質と電解液溶媒との反応により電池が比較的発熱しにくいものの、容量が上述のコバルト系およびニッケル系活物質にくらべ１００〜１２０ｍＡｈ／ｇと低く、充放電サイクル耐久性が乏しいという課題がある。
【０００７】
これらの単独のリチウム−遷移金属複合酸化物を正極活物質として使用する代わりに、斜方晶系のＬｉＭｎＯ２と、ＬｉＮｉＯ２、ＬｉＣｏＯ２およびＬｉＭｎ２Ｏ４からなる群より選択される少なくとも一種のリチウム−遷移金属複合酸化物を混合することが特開平９−１８０７１８号公報に提案されている。かかる混合物を用いた電池はＬｉＭｎＯ２に起因して、充放電サイクル耐久性が不足する問題がある。また、ＬｉＭｎＯ２はハイレートでの充放電容量が低い問題もある。
【０００８】
また、特開平１１−３６９８号公報には、ＬｉＭｎ２Ｏ４、ＬｉＮｉＯ２およびＬｉＣｏＯ２の３種混合物からなるリチウム二次電池が提案されている。かかるＬｉＭｎ２Ｏ４、ＬｉＮｉＯ２およびＬｉＣｏＯ２の３種混合物を用いた電池はＬｉＮｉＯ２およびＬｉＣｏＯ２の使用に起因して、安全性が十分ではない問題がある。
【０００９】
本発明は、このような課題を解決するためになされたもので、その目的は、ハイレートでの充放電が可能で、容量が高く、充放電サイクル耐久性に優れた高安全性の非水電解液二次電池用正極材料を用いた高エネルギー密度かつ高電流放電特性の良い非水電解液二次電池を提供することにある。
【００１０】
【課題を解決するための手段】
上記目的を達成するため、本発明は、リチウム遷移金属複合酸化物を主成分とする正極活物質層を備えたリチウム二次電池において、上記リチウム遷移金属複合酸化物が、ＬｉｘＮｉｙＭｎ１−ｙ−ｚＭｚＯ２（ただし、ｘは０．９≦ｘ≦１．２、ｙは０．４０≦ｙ≦０．６０、ｚは０．０１≦ｚ≦０．１８であり、ＭはＦｅ，Ｃｏ，Ｃｒ，Ａｌ原子のいずれかから選択される。）で表されるリチウム−ニッケル−マンガン−Ｍ複合酸化物と、Ｆｄ３ｍスピネル構造を有し、ＬｉｐＭｎ２Ｏ４（ただし、ｐは１≦ｐ≦１．３である。）で表されるリチウム−マンガンスピネル複合酸化物との混合物からなることを特徴としている。
【００１１】
本発明において、上記リチウム−ニッケル−マンガン−Ｍ複合酸化物はＲ３−ｍ菱面体構造であることが好ましい。なお、ｙが０．４０未満であると安定なＲ−３ｍ菱面体構造をとりにくくなるので好ましくない。また、ｙが０．６０を超えると安全性が低下するので好ましくない。ｙは特に好ましくは０．４５〜０．５５が採用される。ｘは容量発現のため、０．９≦ｘ≦１．２が採用される。
【００１２】
上記リチウム−ニッケル−マンガンＭ複合酸化物に対し、さらにＦｅ，Ｃｏ，Ｃｒ，Ａｌのいずれかの原子を加えることにより、充放電サイクル耐久性、安全性、容量等の向上が図れる。Ｍ原子の添加量ｚは好ましくは０．０１〜０．１８、特に好ましくは０．０５〜０．１６である。
【００１３】
本発明で用いるもう一方の上記リチウム複合酸化物は、Ｆｄ３ｍスピネル構造を有し、ＬｉｐＭｎ２Ｏ４（ただし、ｐは、１≦ｐ≦１．３である。）で表されるリチウム−マンガンスピネル複合酸化物であるが、このマンガンスピネル中のマンガン元素を、マンガン以外のアルカリ土類金属元素や遷移金属元素をもって２〜１０モル％置換することにより、充放電サイクル耐久性を向上させることができる。マンガンスピネル中のマンガンの好ましい置換元素としては、マグネシウム、アルミニウム、鉄、クロムが選択される。
【００１４】
本発明において、上記混合物中の上記リチウム−ニッケル−マンガン−Ｍ複合酸化物の含有量は３０〜７０重量％であることが好ましい。上記含有量が３０重量％未満であるとリチウム電池の容量が低下したり、充放電サイクル耐久性が低下するので好ましくない。また、上記含有量が７０重量％を超えるとハイレートでの放電容量が低下したり、放電平均電圧が低下するので好ましくない。特に好ましい上記含有量は４０〜６０重量％である。
【００１５】
本発明において、上記複合酸化物の混合物粉末は、粉末のみを１ｔ／ｃｍ２の圧力でプレス充填したときの粉体プレス密度が２．７ｇ／ｃｍ３以上であることが好ましい。これによれば、混合物をスラリーとなして集電体アルミ箔に塗工・乾燥・プレスした際に体積当たりの容量を高くすることができる。特に好ましい粉体プレス密度は２．９ｇ／ｃｍ３以上である。２．７ｇ／ｃｍ３以上の粉体プレス密度は、混合物粉体の粒径分布を適正化することにより達成される。すなわち、粒径分布に幅があり、少粒径の体積分率が２０〜５０％であり、大粒径の粒径分布を狭くすること等により高密度化が図れる。
【００１６】
本発明の混合物を用いると、混合に用いたそれぞれの単独のリチウム遷移金属複合酸化物を用いた場合より、ハイレートでの充放電が可能で、容量、安全性のバランスが向上した電池性能が発現できる。また、単独のリチウム遷移金属化合物からなり、かつ、混合に用いた遷移金属元素含量と同じである正極活物質を用いた場合より、容量と安全性並びに充放電サイクル安定性の優れた電池性能を得ることができる。かかる、物理的混合物の方が単独物質より優れる原因は明らかではないが、リチウム−ニッケル−マンガン−Ｍ複合酸化物（Ｎｉ／Ｍｎ＝０．６／０．４〜０．４／０．６）が特段に安全性が高く、容量の発現性が比較的良いため、混合により相乗効果が発現したものと考えられる。
【００１７】
【発明の実施の形態】
本発明に用いる結晶構造が菱面体のＲ−３ｍからなる、ＬｉｘＮｉｙＭｎ１−ｙ−ｚＭｚＯ２（リチウム−ニッケル−マンガン−Ｍ複合酸化物）の製法としては、例えばマンガン化合物とリチウム化合物とニッケル化合物の混合物を不活性ガス雰囲気下あるいは大気中で固相法５００〜１０００℃焼成すること、５００〜８５０℃での溶融塩法が挙げられる。
【００１８】
また、本発明に用いる結晶構造が菱面体層状岩塩型構造からなる、リチウム−ニッケル−マンガン−Ｍ複合酸化物は、例えばニッケル−マンガン−金属元素からなる複合酸化物あるいは複合水酸化物とマンガン化合物とリチウム化合物の混合物を酸素ガス含有雰囲気下で固相法５００〜１０００℃焼成すること、５００〜８５０℃のリチウム含有溶融塩中にニッケル−マンガン−金属元素Ｍ含有化合物を添加する溶融塩法により得ることができる。
【００１９】
ニッケル源原料としては、酸化物（ＮｉＯなど）、水酸化物（ＮｉＯＨ）、オキシ水酸化物（ＮｉＯＯＨ）などが挙げられる。マンガン源原料としては、酸化物（Ｍｎ２Ｏ３，ＭｎＯ，ＭｎＯ２など）、これら酸化物の水和物、オキシ水酸化物などが挙げられる。マンガン源原料としては、３価のマンガンの化合物がより好ましい。これらのマンガン源原料は、単独で使用してもよく、２種以上を併用してもよい。
【００２０】
金属元素（Ｍ）源原料としては、単体金属、水酸化物、酸化物、オキシ水酸化物、塩化物、硝酸塩等が使用される。これらの金属元素（Ｍ）源原料は、単独で使用してもよく、２種以上を併用してもよい。
【００２１】
本発明の混合物の粉末に、アセチレンブラック、黒鉛、ケッチエンブラック等のカーボン系導電材と結合材を混合することにより正極合剤が形成される。結合材には、ポリフッ化ビニリデン、ポリテトラフルオロエチレン、ポリアミド、カルボキシメチルセルロース、アクリル樹脂等が用いられる。本発明の混合物の粉末と導電材と結合材ならびに結合材の溶媒または分散媒からなるスラリーをアルミニウム箔等の正極集電体に塗工・乾燥およびプレス圧延せしめて正極活物質層を正極集電体上に形成する。
【００２２】
本発明のリチウム電池において、電解質溶液の溶媒としては炭酸エステルが好ましい。炭酸エステルは環状、鎖状いずれも使用できる。環状炭酸エステルとしてはプロピレンカーボネート、エチレンカーボネート等が例示される。鎖状炭酸エステルとしてはジメチルカーボネート、ジエチルカーボネート、エチルメチルカーボネート、メチルプロピルカーボネート、メチルイソプロピルカーボネート等が例示される。
【００２３】
本発明では上記炭酸エステルを単独でまたは２種以上を混合して使用できる。また、他の溶媒と混合して使用してもよい。また、負極活物質の材料によっては、鎖状炭酸エステルと環状炭酸エステルを併用すると、放電特性、サイクル耐久性、充放電効率が改良できる場合がある。また、これらの有機溶媒にフッ化ビニリデン−ヘキサフルオロプロピレン共重合体（例えばアトケム社カイナー）、フッ化ビニリデン−パーフルオロプロピルビニルエーテル共重合体を添加し、下記の溶質を加えることによりゲルポリマー電解質としてもよい。
【００２４】
溶質としては、ＣｌＯ４−、ＣＦ３ＳＯ３−、ＢＦ４−、ＰＦ６−、ＡｓＦ６−、ＳｂＦ６−、ＣＦ３ＣＯ２−、（ＣＦ３ＳＯ２）２Ｎ−等をアニオンとするリチウム塩のいずれか１種以上を使用することが好ましい。上記の電解質溶液またはポリマー電解質は、リチウム塩からなる電解質を上記溶媒または溶媒含有ポリマーに０．２〜２．０ｍｏｌ／ｌの濃度で添加するのが好ましい。この範囲を逸脱すると、イオン伝導度が低下し、電解質の電気伝導度が低下する。より好ましくは０．５〜１．５ｍｏｌ／ｌが選定される。セパレータには多孔質ポリエチレン、多孔質ポリプロピレンフィルムが使用される。
【００２５】
本発明における負極活物質は、リチウムイオンを吸蔵、放出可能な材料である。これらの負極活物質を形成する材料は特に限定されないが、例えばリチウム金属、リチウム合金、炭素材料、周期表１４、１５族の金属を主体とした酸化物、炭素化合物、炭化ケイ素化合物、酸化ケイ素化合物、硫化チタン、炭化ホウ素化合物等が挙げられる。
【００２６】
炭素材料としては、様々な熱分解条件で有機物を熱分解したものや人造黒鉛、天然黒鉛、土壌黒鉛、膨張黒鉛、鱗片状黒鉛等を使用できる。また、酸化物としては、酸化スズを主体とする化合物が使用できる。負極集電体としては、銅箔、ニッケル箔等が用いられる。
【００２７】
本発明における正極及び負極は、活物質を有機溶媒と混練してスラリとし、該スラリを金属箔集電体に塗布、乾燥、プレスして得ることが好ましい。本発明のリチウム電池の形状には特に制約はない。シート状（いわゆるフイルム状）、折り畳み状、巻回型有底円筒形、ボタン形等が用途に応じて選択される。
【００２８】
【実施例】
次に、本発明を具体的な実施例１〜４および比較例１〜８について説明するが、本発明はこれらの実施例に限定されない。
【００２９】
〈比較例１〉硫酸ニッケルと硫酸マンガン（モル比１：１）混合水溶液に、アンモニア水と水酸化ナトリウム水溶液を加えて共沈させ、１５０℃で加熱・乾燥により、ニッケル−マンガン共沈水酸化物（ニッケル：マンガン原子比＝１：１）を得た。このニッケル−マンガン共沈水酸化物を５５０℃で大気中で焼成・粉砕し、ニッケル−マンガン酸化物粉末を得た。このニッケル−マンガン酸化物粉末と炭酸リチウム粉末を混合し、８００℃で窒素ガス雰囲気中で焼成・粉砕して平均粒径４μｍのＬｉＮｉ０．５Ｍｎ０．５Ｏ２を合成した。この粉末のＣｕＫαによるＸ線回折分析の結果、Ｒ−３ｍ菱面体層状岩塩型構造であることが判った。また、電解二酸化マンガン粉末と炭酸リチウム粉末を乾式混合し、大気中で８００℃１５時間焼成して粉砕・分級して平均粒径７μｍのＬｉ１．０５Ｍｎ２Ｏ４粉末を得た。この粉末のＣｕＫαによるＸ線回折分析の結果、Ｆｄ３ｍスピネル構造であることが判った。ＬｉＮｉ０．５Ｍｎ０．５Ｏ２と、Ｌｉ１．０５Ｍｎ２Ｏ４とを重量比で５０：５０の割合で混合し、この混合物粉末を１ｔ／ｃｍ２の圧力で油圧プレスして体積と重量から粉体プレス密度を求めたところ、２．９０ｇ／ｃｍ３であった。この混合物粉末とアセチレンブラックとポリフッ化ビニリデンとを８３／１０／７の重量比でＮ−メチルピロリドン加えつつボールミル混合し、スラリーとした。このスラリーを厚さ２０μのアルミニウム箔正極集電体上に塗布し、１５０℃にて乾燥してＮ−メチルピロリドンを除去した。しかる後にロールプレス圧延をして正極体を得た。セパレータには厚さ２５μの多孔質ポリエチレンを用い、厚さ３００μの金属リチウム箔を負極に用い負極集電体にニッケル箔を使用し、電解液には１Ｍ  ＬｉＰＦ６／ＥＣ＋ＤＥＣ（１：１）を用いてコインセル２０３０型をアルゴングローブボックス内で組立た。そして、２５℃の温度雰囲気下において、１ｍＡで終止電圧４．３Ｖで充電し、定電流５ｍＡ（放電率１Ｃ）にて３．０Ｖまで放電して高電流放電特性を調べる一方、１ｍＡで終止電圧４．３Ｖで充電し、定電流１ｍＡ（放電率０．２Ｃ）にて３．０Ｖまで放電する充放電サイクル試験を２０回行ない、２回充放電後の初期放電容量と２０回充放電後の放電容量との比率から容量維持率を求めた。また、電池安全性評価のため、４．３Ｖ充電後のセルを解体し、正極を電解液溶媒とともに密閉容器に入れて試料となし、示差走査熱量測定装置を用い、昇温せしめた時の発熱開始温度を求めた。その結果、初期容量は１２４ｍＡｈ／ｇ、１Ｃ容量／０．２Ｃ容量は９２％、容量維持率は９３％、発熱開始温度は２２７℃であった。
【００３０】
〈比較例２〉リチウム−ニッケル−マンガン複合酸化物のニッケルとマンガンの原子比を０．６０：０．４０としたＬｉＮｉ０．６Ｍｎ０．４Ｏ２と、Ｌｉ１．０５Ｍｎ２Ｏ４とを重量比で５０：５０の割合で混合した他は、上記比較例１と同様に正極体および電池を作製し特性を評価した。その結果、初期容量は１３０ｍＡｈ／ｇ、１Ｃ容量／０．２Ｃ容量は９２％、容量維持率は９４％、発熱開始温度は２２１℃であった。
【００３１】
〈比較例３〉リチウム−ニッケル−マンガン複合酸化物のニッケルとマンガンの原子比が０．５０：０．５０であるＬｉＮｉ０．５Ｍｎ０．５Ｏ２と、Ｌｉ１．０５Ｍｎ２Ｏ４とを重量比で４０：６０の割合で混合した他は、上記比較例１と同様に正極体および電池を作製し特性を評価した。その結果、初期容量は１２２ｍＡｈ／ｇ、１Ｃ容量／０．２Ｃ容量は９３％、容量維持率は９４％、発熱開始温度は２２０℃であった。
【００３２】
〈比較例４〉リチウム−ニッケル−マンガン複合酸化物のニッケルとマンガンの原子比を０．５５：０．４５としたＬｉＮｉ０．５５Ｍｎ０．４５Ｏ２と、Ｌｉ１．０５Ｍｎ２Ｏ４とを重量比で３０：７０の割合で混合した他は、上記比較例１と同様に正極体および電池を作製し特性を評価した。その結果、初期容量は１２１ｍＡｈ／ｇ、１Ｃ容量／０．２Ｃ容量は９４％、容量維持率は９４％、発熱開始温度は２２０℃であった。
【００３３】
《実施例１》上記比較例１の硫酸ニッケルと硫酸マンガン（モル比１：１）混合水溶液に代えて、硫酸ニッケルと硫酸マンガンと硫酸コバルト（モル比９：９：２）混合水溶液を用いた他は、上記比較例１と同様にして正極活物質として平均粒径５μｍのＬｉＮｉ０．４５Ｍｎ０．４５Ｃｏ０．１Ｏ２を合成した。この粉末のＣｕＫαによるＸ線回折分析の結果、Ｒ−３ｍ菱面体層状岩塩型構造であることが判った。ＬｉＮｉ０．４５Ｍｎ０．４５Ｃｏ０．１Ｏ２と、Ｌｉ１．０５Ｍｎ２Ｏ４とを重量比で５０：５０の割合で混合し、この混合物粉末を１ｔ／ｃｍ２の圧力で油圧プレスして体積と重量から粉体プレス密度を求めたところ、２．９５ｇ／ｃｍ３であった。上記比較例１と同様にして正極体および電池を作製し特性を評価した。その結果、初期容量は１２８ｍＡｈ／ｇ、１Ｃ容量／０．２Ｃ容量は９３％、容量維持率は９５％、発熱開始温度は２２６℃であった。
【００３４】
《実施例２》上記比較例１の硫酸ニッケルと硫酸マンガン（モル比１：１）混合水溶液に代えて、硫酸ニッケルと硫酸マンガンと硫酸クロム（モル比９：９：２）混合水溶液を用いた他は、上記比較例１と同様にして正極活物質として平均粒径５μｍのＬｉＮｉ０．４５Ｍｎ０．４５Ｃｒ０．１Ｏ２を合成した。この粉末のＣｕＫαによるＸ線回折分析の結果、Ｒ−３ｍ菱面体層状岩塩型構造であることが判った。ＬｉＮｉ０．４５Ｍｎ０．４５Ｃｒ０．１Ｏ２と、Ｌｉ１．０５Ｍｎ２Ｏ４とを重量比で５０：５０の割合で混合し、この混合物粉末を１ｔ／ｃｍ２の圧力で油圧プレスして体積と重量から粉体プレス密度を求めたところ、２．９２ｇ／ｃｍ３であった。上記比較例１と同様にして正極体および電池を作製し特性を評価した。その結果、初期容量は１２６ｍＡｈ／ｇ、１Ｃ容量／０．２Ｃ容量は９３％、容量維持率は９５％、発熱開始温度は２３０℃であった。
【００３５】
《実施例３》上記比較例１の硫酸ニッケルと硫酸マンガン（モル比１：１）混合水溶液に代えて、硫酸ニッケルと硫酸マンガンと硫酸鉄（モル比９：９：２）混合水溶液を用いた他は、上記比較例１と同様にして正極活物質として平均粒径５μｍのＬｉＮｉ０．４５Ｍｎ０．４５Ｆｅ０．１Ｏ２を合成した。この粉末のＣｕＫαによるＸ線回折分析の結果、Ｒ−３ｍ菱面体層状岩塩型構造であることが判った。ＬｉＮｉ０．４５Ｍｎ０．４５Ｆｅ０．１Ｏ２と、Ｌｉ１．０５Ｍｎ２Ｏ４とを重量比で５０：５０の割合で混合し、この混合物粉末を１ｔ／ｃｍ２の圧力で油圧プレスして体積と重量から粉体プレス密度を求めたところ、２．９０ｇ／ｃｍ３であった。上記比較例１と同様にして正極体および電池を作製し特性を評価した。その結果、初期容量は１２３ｍＡｈ／ｇ、１Ｃ容量／０．２Ｃ容量は９３％、容量維持率は９４％、発熱開始温度は２３１℃であった。
【００３６】
《実施例４》上記比較例１の硫酸ニッケルと硫酸マンガン（モル比１：１）混合水溶液に代えて、硫酸ニッケルと硫酸マンガンと硫酸アルミニウム（モル比９：９：２）混合水溶液を用いた他は、上記比較例１と同様にして正極活物質として平均粒径５μｍのＬｉＮｉ０．４５Ｍｎ０．４５Ａｌ０．１Ｏ２を合成した。この粉末のＣｕＫαによるＸ線回折分析の結果、Ｒ−３ｍ菱面体層状岩塩型構造であることが判った。ＬｉＮｉ０．４５Ｍｎ０．４５Ａｌ０．１Ｏ２と、Ｌｉ１．０５Ｍｎ２Ｏ４とを重量比で５０：５０の割合で混合し、この混合物粉末を１ｔ／ｃｍ２の圧力で油圧プレスして体積と重量から粉体プレス密度を求めたところ、２．８７ｇ／ｃｍ３であった。上記比較例１と同様にして正極体および電池を作製し特性を評価した。その結果、初期容量は１２４ｍＡｈ／ｇ、１Ｃ容量／０．２Ｃ容量は９３％、容量維持率は９４％、発熱開始温度は２３３℃であった。
【００３７】
〈比較例５〉上記比較例１において使用したＬｉＮｉ０．５Ｍｎ０．５Ｏ２を単独で使用した他は、上記比較例１と同様に正極体および電池を作製し特性を評価した。その結果、初期容量は１２８ｍＡｈ／ｇ、１Ｃ容量／０．２Ｃ容量は８５％、容量維持率は９２％、発熱開始温度は２３０℃であった。
【００３８】
〈比較例６〉硫酸ニッケルと硫酸マンガン（モル比０．７０：０．３０）混合水溶液に、アンモニア水と水酸化ナトリウム水溶液を加えて共沈させ、１５０℃で加熱・乾燥により、ニッケル−マンガン共沈水酸化物（ニッケル：マンガン原子比＝０．７０：０．３０）を得た。このニッケル−マンガン共沈水酸化物を５５０℃で大気中で焼成・粉砕し、ニッケル−マンガン酸化物粉末を得た。このニッケル−マンガン酸化物粉末と水酸化リチウム粉末を混合し、４８０℃で焼成し、さらに大気中で８００℃で焼成・粉砕してＬｉＮｉ０．７Ｍｎ０．３Ｏ２を合成した。このＬｉＮｉ０．７Ｍｎ０．３Ｏ２を単独で使用した他は、上記比較例１と同様に正極体および電池を作製し特性を評価した。その結果、初期容量は１６７ｍＡｈ／ｇ、１Ｃ容量／０．２Ｃ容量は８６％、容量維持率は９１％、発熱開始温度は２００℃であった。
【００３９】
〈比較例７〉上記比較例１において使用したＬｉ１．０５Ｍｎ２Ｏ４を単独で使用した他は、上記比較例１と同様に正極体および電池を作製し特性を評価した。その結果、初期容量は１１７ｍＡｈ／ｇ、１Ｃ容量／０．２Ｃ容量は９４％、容量維持率は９３％、発熱開始温度は２２０℃であった。
【００４０】
〈比較例８〉硫酸ニッケルと硫酸マンガン（モル比０．２５：０．７５）混合水溶液に、アンモニア水と水酸化ナトリウム水溶液を加えて共沈させ、１５０℃で加熱・乾燥により、ニッケル−マンガン共沈水酸化物（ニッケル：マンガン原子比＝０．２５：０．７５）を得た。このニッケル−マンガン共沈水酸化物を５５０℃で大気中で焼成・粉砕し、ニッケル−マンガン酸化物粉末を得た。このニッケル−マンガン酸化物粉末と水酸化リチウム粉末を混合し、４８０℃で焼成し、さらに窒素雰囲気中で８００℃で焼成・粉砕してＬｉＮｉ０．２５Ｍｎ０．７５Ｏ２を合成した。このＬｉＮｉ０．２５Ｍｎ０．７５Ｏ２を単独で使用した他は、上記比較例１と同様に正極体および電池を作製し特性を評価した。その結果、初期容量は１１９ｍＡｈ／ｇ、１Ｃ容量／０．２Ｃ容量は８３％、容量維持率は８７％、発熱開始温度は２３０℃であった。
【００４１】
参考として、次表に上記実施例１〜４および比較例１〜８で用いた複合酸化物と評価結果をまとめて示す。
【表１】
0004092064.tif 000002
【００４２】
【発明の効果】
以上説明したように、リチウム遷移金属複合酸化物を主成分とする正極活物質層を備えたリチウム二次電池において、リチウム遷移金属複合酸化物に、本発明の複合酸化物の混合物を用いることにより、ハイレートでの充放電が可能で、混合に用いたそれぞれの単独のリチウム遷移金属複合酸化物を用いた場合より、容量、安全性のバランスが向上した電池性能が発現できる。
【００４３】
また、単独のリチウム遷移金属化合物からなり、かつ、混合に用いた遷移金属元素含量と同じである正極活物質を用いた場合より、容量と安全性並びに充放電サイクル安定性の優れた電池性能を得ることができる。